Способ изготовления керамики на основе низкотемпературных модификаций фосфатов кальция для костной инженерии

Способ изготовления керамики на основе низкотемпературных модификаций фосфатов кальция для костной инженерии, включающий 3 этапа, первый их которых направлен на придание необходимой формы изделию за счет пропитки гранул или порошков α-трикальцийфосфат (α-ТКФ), послойно засыпанных в форму, раствором состава: 1,5М ацетат натрия, 0,15М L-глутаминовая кислота, 0,35М хлорид кальция, ортофосфорная кислота до значения рН=4.75, результатом которого является объемный матрикс состава 5-20 масс. % дикальцийфосфат дигидрат (ДКФД), 80-95 масс. % трикальцийфосфат (ТКФ); второй этап, заключающийся в выдержке объемного матрикса, сформированного на первом этапе в буферном растворе состава: 1,5М ацетат натрия, 0,15М L-глутаминовая кислота, 0,35М хлорид кальция, ортофосфорная кислота до значения рН=5,5, результатом которого является объемный матрикс состава 80-100 масс. % ДКФД и 0-20 масс. % ТКФ; третий этап, заключающийся в выдержке объемного матрикса, сформированного на втором этапе в буферном растворе состава: 1,5М ацетат натрия, 0,35М хлорид кальция, результатом которого является объемный матрикс состава 80-100 масс. % октакальцийфосфат (ОКФ) и 0-20 масс. % ТКФ.